"分子末端に水酸基、アルデヒド基、カルボキシル基及びラクトン環基からなる群から選択される少なくとも1種の官能基を有し、かつ、ケン化度が99.95モル以上、1,2-グリコール結合の含有量が1.4モル以下であることを特徴とする変性ポリビニルアルコール。請求項1記載の変性ポリビニルアルコールの製造方法であって、塩基性溶液中にてポリビニルアルコールを過酸化水素と接触させて低重合度化する工程を有することを特徴とする変性ポリビニルアルコールの製造方法。塩基性溶液のOH-イオン濃度が0.01~1mol/Lであることを特徴とする請求項2記載の変性ポリビニルアルコールの製造方法。ポリビニルアルコールの低重合度化は、ポリビニルアルコールの溶解とともに行うことを特徴とする請求項2又は3記載の変性ポリビニルアルコールの製造方法。ポリビニルアルコールを過酸化水素と接触させる際の塩基性溶液中の過酸化水素濃度が0.1mol/Lを超えないことを特徴とする請求項2、3又は4記載の変性ポリビニルアルコールの製造方法。分子末端に水酸基、アルデヒド基、カルボキシル基及びラクトン環基からなる群から選択される少なくとも1種の官能基を有し、かつ、ケン化度が99.95モル以上、1,2-グリコール結合の含有量が1.4モル以下である変性ポリビニルアルコールをアセタール化してなることを特徴とする変性ポリビニルアセタール。請求項6記載の変性ポリビニルアセタールの製造方法であって、塩基性溶液中にてポリビニルアルコールを過酸化水素と接触させて低重合度化することで、変性ポリビニルアルコールを作製する工程1、及び、酸触媒を用いて酸性条件にした系において、前記工程1で低重合度化した変性ポリビニルアルコールをアルデヒドと反応させてアセタール化する工程2を有することを特徴とする変性ポリビニルアセタールの製造方法。塩基性溶液のOH-イオン濃度が0.01~1mol/Lであることを特徴とする請求項7記載の変性ポリビニルアセタールの製造方法。工程1において、ポリビニルアルコールの低重合度化は、ポリビニルアルコールの溶解とともに行うことを特徴とする請求項7又は8記載の変性ポリビニルアセタールの製造方法。工程1において、ポリビニルアルコールを過酸化水素と接触させる際の塩基性溶液中の過酸化水素濃度が0.5mol/Lを超えないことを特徴とする請求項7、8又は9記載の変性ポリビニルアセタールの製造方法。工程2において、酸触媒を用いて系を酸性条件にする際の系の過酸化水素濃度が0.1mol/L以下であることを特徴とする請求項7、8、9又は10記載の変性ポリビニルアセタールの製造方法。工程2において、変性ポリビニルアルコールとアルデヒドとを接触させる際の系の過酸化水素濃度が0.1mol/L以下であることを特徴とする請求項7、8、9、10又は11記載の変性ポリビニルアセタールの製造方法。工程2において、変性ポリビニルアルコールとアルデヒドとを接触させる際の温度を5~70°Cとすることを特徴とする請求項7、8、9、10、11又は12記載の変性ポリビニルアセタールの製造方法。請求項6記載の変性ポリビニルアセタールを用いてなることを特徴とするポリビニルアセタールフィルム。請求項14記載のポリビニルアセタールフィルムの製造方法であって、請求項6記載の変性ポリビニルアセタールを40°C以上で加熱溶解する工程を有することを特徴とするポリビニルアセタールフィルムの製造方法。請求項6記載の変性ポリビニルアセタール、セラミック粉末及び有機溶剤を含有することを特徴とするセラミックスラリー組成物。請求項16記載のセラミックスラリー組成物の製造方法であって、請求項6記載の変性ポリビニルアセタールを40°C以上で加熱溶解する工程を有することを特徴とするセラミックスラリー組成物の製造方法。請求項16記載のセラミックスラリー組成物を用いてなることを特徴とするセラミックグリーンシート。本発明は、反応阻害や着色や粒子の粗大化をほとんど引き起こすことなく低重合度で溶剤への溶解性に優れるポリビニルアセタールを製造可能な変性ポリビニルアルコール、及び、該変性ポリビニルアルコールの製造方法を提供することを目的とする。また、本発明は、低重合度で溶剤への溶解性に優れ、高い弾性、機械的強度及び製膜性を有する変性ポリビニルアセタールを提供することを目的とする。更に、本発明は、該変性ポリビニルアセタールの製造方法及び該変性ポリビニルアセタールを用いたポリビニルアセタールフィルム、ポリビニルアセタールフィルムの製造方法、セラミックスラリー組成物、セラミックスラリー組成物の製造方法及びセラミックグリーンシートを提供することを目的とする。本発明は、分子末端に水酸基、アルデヒド基、カルボキシル基及びラクトン環基からなる群から選択される少なくとも1種の官能基を有し、かつ、ケン化度が99.95モル以上、1,2-グリコール結合の量が1.4モル以下である変性ポリビニルアルコールである。以下に本発明を詳述する。本発明者らは、分子末端に特定の構造を有し、かつ、ケン化度及び1,2-グリコール結合の含有量が所定の範囲内である変性ポリビニルアルコールを、ポリビニルアセタールの原料として用いた場合、反応阻害や着色や粒子の粗大化をほとんど引き起こすことなく低重合度で溶剤への溶解性に優れるポリビニルアセタールを製造することができることを見出し、本発明を完成させるに至った。本発明の変性ポリビニルアルコールは、分子末端に水酸基、アルデヒド基、カルボキシル基及びラクトン環基からなる群から選択される少なくとも1種の官能基を有する。分子末端にこのような官能基を有することにより、末端の極性が変化し、従来のポリビニルアルコールと比較して、水への溶解性の向上、界面活性効果の向上が期待される。なお、分子末端に上述の官能基を有することは、例えば、1H-及び13C-NMR等を用いることで確認することができる。本発明の変性ポリビニルアルコールのケン化度の下限は99.95モルである。上記ケン化度が99.95モル未満であると、残存するアセチル基がポリビニルアルコールの水酸基による分子間相互作用を阻害するため、アセタール化する際に、ポリビニルアセタールを所望の粘度に調整できない。本発明の変性ポリビニルアルコールの重合度の好ましい下限は80、好ましい上限は4000である。上記変性ポリビニルアルコールの重合度が80未満であると、原料ポリビニルアルコール中に存在する1,2-グリコール結合の量がこれ以上減少せず、重合度の調整が困難となり、かつ、着色が顕著になることがある。上記ポリビニルアルコールの平均重合度が4000を超えると、酢酸ビニルの連鎖重合速度定数のため、原料のポリビニルアルコールを工業的に得ることが難しくなることがある。より好ましい下限は100、より好ましい上限は3000である。本発明の変性ポリビニルアルコールは、1,2-グリコール結合の含有量の上限が1.4モルである。上記1,2-グリコール結合の含有量が1.4モルを超えると、残存する1,2-グリコール結合がポリビニルアルコールの水酸基による分子間相互作用を阻害するため、アセタール化する際に、ポリビニルアセタールを所望の粘度に調整できない。上記変性ポリビニルアルコールの1,2-グリコール結合の含有量は、好ましい下限が0.55モル、好ましい上限が1.2モルである。なお、上記1,2-グリコール結合の含有量は、例えば、1H-及び13C-NMR等を用いることで確認することができる。本発明の変性ポリビニルアルコールは、例えば、塩基性溶液中にてポリビニルアルコールを過酸化水素と接触させて低重合度化する工程を有する方法によって製造することができる。このような変性ポリビニルアルコールの製造方法もまた本発明の1つである。本発明者らは、変性ポリビニルアルコールの製造方法において、塩基性溶液中にて過酸化水素と接触させることによって低重合度化することにより、反応阻害や着色や粒子の粗大化をほとんど引き起こすことなく低重合度で溶剤への溶解性に優れるポリビニルアセタールを製造することが可能な変性ポリビニルアルコールが得られることを見出し、本発明を完成させるに至った。本発明の変性ポリビニルアルコールの製造方法は、塩基性溶液中にてポリビニルアルコールを過酸化水素と接触させて低重合度化する工程以下、低重合度化工程ともいうを有する。原料として用いるポリビニルアルコールとしては、特に限定されないが、例えば、ギ酸ビニル、酢酸ビニル、プロピオン酸ビニル、酪酸ビニル、イソ酪酸ビニル、ピバリン酸ビニル、ラウリル酸ビニル、ステアリン酸ビニル、安息香酸ビニル等を、溶液重合法、塊状重合法、懸濁重合法、乳化重合法等により重合して得られたポリビニルエステルをアルカリ又は酸けん化することにより製造された樹脂等の従来公知のポリビニルアルコールを用いることができる。上記ポリビニルアルコールは、完全けん化されていてもよいが、少なくとも主鎖の1カ所にメソ、ラセミ位に対して2連の水酸基を有するユニットが最低1ユニットあれば完全けん化されている必要はなく、部分けん化ポリビニルアルコールであってもよい。また、上記ポリビニルアルコールとしては、エチレン-ビニルアルコール共重合体、部分けん化エチレン-ビニルアルコール共重合体等のビニルエステルと共重合可能なモノマーとビニルエステルとの共重合体のけん化物も用いることができる。上記低重合度化工程において、ポリビニルアルコールを過酸化水素と接触させる際の塩基性溶液中のポリビニルアルコールの濃度の好ましい下限は1重量、好ましい上限は25重量である。上記低重合度化工程における塩基性溶液中のポリビニルアルコールの濃度が1重量未満であると、後の工程でアセタール化する際の反応効率が悪くなることがある。上記低重合度化工程における塩基性溶液中のポリビニルアルコールの濃度が25重量を超えると、溶液の粘度が高くなりすぎて攪拌することが困難となり均一に低重合度化することができなくなることがある。上記低重合度化工程における塩基性溶液中のポリビニルアルコールの濃度のより好ましい下限は3重量、より好ましい上限は20重量、更に好ましい下限は5重量、更に好ましい上限は17重量である。上記ポリビニルアルコールを過酸化水素と接触させる際の塩基性溶液のOH-イオン濃度の好ましい下限は0.01mol/L、好ましい上限は1mol/Lである。上記塩基性溶液のOH-イオン濃度が0.01mol/L未満であるとポリビニルアルコールの低重合度化が進まず、目的のポリビニルアセタールの重合度が得られないことがある。上記塩基性溶液のOH-イオン濃度が1mol/Lを超えると、後の工程で得られるポリビニルアセタールがイオン成分を多く含むものとなり、溶剤に対する溶解性に悪影響が出たり、工程2において系を酸性条件にするために必要となる酸触媒の量が多くなり、コストアップにつながったりする。上記塩基性溶液のOH-イオン濃度のより好ましい下限は0.1mol/L、より好ましい上限は0.5mol/Lである。上記低重合度化工程において、塩基性溶液に用いる塩基性物質は特に限定されず、水酸化ナトリウム、水酸化カリウム等のアルカリ金属の水酸化物や、水酸化カルシウム等のアルカリ土類金属の水酸化物や、オルソ珪酸ナトリウム、メタ珪酸ナトリウム、セスキ珪酸ナトリウム、一号珪酸ナトリウム、二号珪酸ナトリウム、三号珪酸ナトリウム等の珪酸塩や、リン酸二水素ナトリウム、リン酸水素二ナトリウム、リン酸三ナトリウム等のリン酸塩や、炭酸ナトリウム、炭酸水素ナトリウム、炭酸カリウム、炭酸水素カリウム等の炭酸塩や、ホウ酸ナトリウム等のホウ酸塩や、アンモニア、ヒドロキシアミン等の無機窒素化合物や、水溶性の第一級アミン、第二級アミン、第三級アミン、及び、上記第三級アミン等にアルキル基が結合した第四級アミン等が挙げられる。なかでも、アルカリ金属の水酸化物、アルカリ土類金属の水酸化物であることが好適であり、水酸化ナトリウム、水酸化カリウムがより好適である。上記塩基性物質は単独で用いてもよいし、二種以上を組み合わせてもよい。上記塩基性溶液に含有される溶剤は、ポリビニルアルコールを溶解するものであればよいが、得られる低重合度化した変性ポリビニルアルコールをアセタール化する際に溶剤置換をする必要を無くすためにアセタール化の溶剤と同一の溶剤を用いることが好ましい。具体的には、水系溶剤が好適に用いられる。上記過酸化水素の添加量は目的のポリビニルアセタールの重合度に応じて変えることができるが、上記塩基性溶液中の過酸化水素濃度過酸化水素の最大濃度の好ましい上限は0.1mol/Lである。上記塩基性溶液中の過酸化水素濃度が0.1mol/Lを超えると、過酸化水素が酸素を発生し、ポリビニルアルコールの界面活性機能により形成された気泡が長時間残る場合があり、該気泡によって、未溶解のポリビニルアルコールが生じ、得られるポリビニルアセタールが溶剤に対する溶解性に劣るものとなることがある。また、上記塩基性溶液中の過酸化水素濃度が0.1mol/Lを超えると、後の工程でアセタール化が均一に進まず、アセタール化度や析出粒子サイズにばらつきが発生し、得られるポリビニルアセタールが溶剤に対する溶解性に劣るものとなることがある。上記塩基性溶液中の過酸化水素濃度のより好ましい上限は0.05mol/Lである。上記過酸化水素は、例えば、反応初期に一括で添加してもよいし、反応が進むにつれて分割して添加してもよいし、連続的に滴下しながら添加してもよい。一括添加する場合に上記塩基性溶液中の過酸化水素濃度が0.1mol/Lを超える場合には、分割添加又は連続滴下することによって上記過酸化水素濃度の濃度を0.1mol/L以下とすることができる。上記低重合度化工程において、上記ポリビニルアルコールを上記過酸化水素と接触させる際の温度の好ましい下限は30°C、好ましい上限は100°Cである。上記ポリビニルアルコールを上記過酸化水素と接触させる際の温度が30°C未満であると、ポリビニルアルコールを低重合度化するために必要な時間が長時間となることがある。上記ポリビニルアルコールを上記過酸化水素と接触させる際の温度が100°Cを超えると、溶剤が揮発して後のアセタール化工程においてポリビニルアセタールの未溶解物が発生し、得られるポリビニルアセタールの溶剤に対する溶解性に悪影響が出ることがある。上記ポリビニルアルコールを上記過酸化水素と接触させる際の温度のより好ましい下限は40°C、より好ましい上限は95°Cである。上記低重合度化工程において、上記ポリビニルアルコールを過酸化水素と接触させる時間は、目的のポリビニルアセタールの重合度に応じて変更することができるが、10分~4時間行えば上記低重合度化工程で目的とする低重合度化した変性ポリビニルアルコールを得ることができる。本発明の変性ポリビニルアルコールの製造方法を用いることにより、粒子を粗大化させたり着色したりすることなく低重合度かつ高いアセタール化度を有し、溶剤への溶解性に優れるポリビニルアセタールを製造可能な変性ポリビニルアルコールが得られる。本発明の変性ポリビニルアセタールは、分子末端に水酸基、アルデヒド基、カルボキシル基及びラクトン環基からなる群から選択される少なくとも1種の官能基を有し、かつ、ケン化度が99.95モル以上、1,2-グリコール結合の含有量が1.4モル以下である変性ポリビニルアルコールをアセタール化してなるものである。以下に本発明の変性ポリビニルアセタールを詳述する。本発明者らは、分子末端に特定の構造を有し、かつ、ケン化度及び1,2-グリコール結合の含有量が所定の範囲内である変性ポリビニルアルコールをアセタール化して得られる変性ポリビニルアセタールは、反応阻害が起こらないことから、着色や粒子の粗大化をほとんど起こすことなく、低重合度で溶剤への溶解性に優れることを見出した。また、このような変性ポリビニルアセタールは、優れた製膜性を有しつつ、高い弾性、機械的強度を有するグリーンシートが得られることを見出し、本発明を完成させるに至った。上記変性ポリビニルアルコールは、分子末端に水酸基、アルデヒド基、カルボキシル基及びラクトン環基からなる群から選択される少なくとも1種の官能基を有する。分子末端にこのような官能基を有することにより、極性の変化により、アセタール化における溶液の溶解性や、溶液の糸切れ性が向上する等の効果がある。なお、分子末端に上述の官能基を有することは、例えば、1H-及び13C-NMR等を用いることで確認することができる。上記変性ポリビニルアルコールのケン化度の下限は99.95モルである。上記ケン化度が99.95モル未満であると、残存するアセチル基がポリビニルアルコールの水酸基による分子間相互作用を阻害するため、アセタール化において、所望の粘度のポリビニルアセタールが得られないことがある。上記変性ポリビニルアルコールの重合度の好ましい下限は80、好ましい上限は4000である。上記変性ポリビニルアルコールの重合度が80未満であると、アセタール化が困難となることがある。上記ポリビニルアルコールの重合度が4000を超えると、既存の重合法によっては連鎖移動反応のため合成できず工業的に入手できないことがある。より好ましい下限は100、より好ましい上限は3000である。上記変性ポリビニルアルコールは、1,2-グリコール結合の含有量の上限が1.4モルである。上記1,2-グリコール結合の含有量が1.4モルを超えると、残存する1,2-グリコール結合がポリビニルアルコールの水酸基による分子間相互作用を阻害するため、アセタール化の際に、所望の粘度のポリビニルアセタールが得られないことがある。上記変性ポリビニルアルコールの1,2-グリコール結合の含有量は、好ましい下限が0.55モル、好ましい上限が1.3モルである。より好ましい上限が1.2モルである。なお、上記1,2-グリコール結合の含有量は、例えば、1H-及び13C-NMR等を用いることで確認することができる。本発明の変性ポリビニルアセタールは、上記変性ポリビニルアルコールをアセタール化することで得られるものである。以下、このアセタール化のことをアセタール化工程ともいう。上記アセタール化工程としては、例えば、酸触媒を用いて酸性条件にした系において、上記変性ポリビニルアルコールをアルデヒドと反応させてアセタールする方法等が挙げられる。上記アセタール化工程において、上記変性ポリビニルアルコールをアルデヒドと反応させてアセタール化し、変性ポリビニルアセタールを得る方法としては、従来公知の方法を使用することができる。例えば、変性ポリビニルブチラールを得る場合は、過酸化水素により低重合度化したポリビニルアルコールを1~25重量含む水溶液を調製し、-5~60°Cの温度範囲で酸触媒、及び、ブチルアルデヒドを接触させて20分~6時間反応を進行させ、その後に温度を10~50°C上昇させて更に30分~5時間熟成反応させて反応を完了し、好ましくは冷却工程を経た後、析出した変性ポリビニルブチラールを洗浄する方法が挙げられる。上記酸触媒は特に限定されず、塩酸等のハロゲン化水素や、硝酸、硫酸等の鉱酸や、ギ酸、酢酸、プロピオン酸等のカルボン酸や、メタンスルホン酸、エタンスルホン酸、ベンゼンスルホン酸、パラトルエンスルホン酸等のスルホン酸や、リン酸等が挙げられる。これらの酸触媒は、単独で用いられてもよく、2種以上の化合物を併用してもよい。なかでも、塩酸、硝酸、硫酸が好適であり、塩酸がより好適である。上記アルデヒドは、例えば、炭素数1~19の直鎖状、分枝状、環状飽和、環状不飽和、又は、芳香族のアルデヒドが挙げられる。具体的には例えば、ホルムアルデヒド、アセトアルデヒド、プロピオニルアルデヒド、n-ブチルアルデヒド、イソブチルアルデヒド、tert-ブチルアルデヒド、ベンズアルデヒド、シクロヘキシルアルデヒド等が挙げられる。上記アルデヒドは単独で用いてもよいし、2種以上を併用してもよい。また、上記アルデヒドはホルムアルデヒドを除き、1以上の水素原子がハロゲン等により置換されたものであってもよい。本発明の変性ポリビニルアセタールのアセタール化度は、上記変性ポリビニルアルコールに対する上記アルデヒドの配合量を適宜変更することにより調整することができるが、好ましい下限は60モル、好ましい上限は75モルである。上記アセタール化度が60モル未満であると、残存する水酸基の効果により、溶剤溶解時に溶解に時間が掛かったり、不溶解性樹脂を多数形成したりすることがあり、75モルを超えると、残存するアルデヒドが分子間アセタールを形成し、ロットごとの粘度が安定して生産できないことがある。本発明の変性ポリビニルアセタールの水酸基量の好ましい下限は25モル、好ましい上限は40モルである。上記水酸基量が25モル未満であると、残存するアルデヒドが分子間アセタールを形成し、ロットごとの粘度が安定して生産できないことがあり、40モルを超えると、溶剤溶解時に溶解に時間が掛かったり、不溶解性樹脂を多数形成したりすることがある。本発明の変性ポリビニルアセタールは、例えば、塩基性溶液中にてポリビニルアルコールを過酸化水素と接触させて低重合度化することで、変性ポリビニルアルコールを作製する工程1、及び、酸触媒を用いて酸性条件にした系において、前記工程1で低重合度化した変性ポリビニルアルコールをアルデヒドと反応させてアセタール化する工程2を有する方法によって製造することができる。このような変性ポリビニルアセタールの製造方法もまた本発明の1つである。本発明者らは、ポリビニルアルコールを酸触媒の存在下においてアルデヒドと接触させて反応させるポリビニルアセタールの製造方法において、アルデヒドと反応させるポリビニルアルコールとして、塩基性溶液中にて過酸化水素と接触させることによって低重合度化した変性ポリビニルアルコールを用いることにより、反応阻害や着色や粒子の粗大化をほとんど引き起こすことなく低重合度で溶剤への溶解性に優れる変性ポリビニルアセタールを製造することができることを見出し、本発明を完成させるに至った。本発明の変性ポリビニルアセタールの製造方法は、塩基性溶液中にてポリビニルアルコールを過酸化水素と接触させて低重合度化することで、変性ポリビニルアルコールを作製する工程1を有する。上記ポリビニルアルコールは特に限定されないが、例えば、ギ酸ビニル、酢酸ビニル、プロピオン酸ビニル、酪酸ビニル、イソ酪酸ビニル、ピバリン酸ビニル、ラウリル酸ビニル、ステアリン酸ビニル、安息香酸ビニル等を、溶液重合法、塊状重合法、懸濁重合法、乳化重合法等により重合して得られたポリビニルエステルをアルカリ又は酸けん化することにより製造された樹脂等の従来公知のポリビニルアルコールを用いることができる。上記ポリビニルアルコールは、完全けん化されていてもよいが、少なくとも主鎖の1カ所にメソ、ラセミ位に対して2連の水酸基を有するユニットが最低1ユニットあれば完全けん化されている必要はなく、部分けん化ポリビニルアルコールであってもよい。また、上記ポリビニルアルコールとしては、エチレン-ビニルアルコール共重合体、部分けん化エチレン-ビニルアルコール共重合体等のビニルエステルと共重合可能なモノマーとビニルエステルとの共重合体のけん化物も用いることができる。なお、上記ポリビニルアルコールの重合度の好ましい下限は200、好ましい上限は4000であり、より好ましい下限は300、より好ましい上限は3000である。上記工程1において、ポリビニルアルコールを過酸化水素と接触させる際の塩基性溶液中のポリビニルアルコールの濃度の好ましい下限は1重量、好ましい上限は25重量である。上記工程1における塩基性溶液中のポリビニルアルコールの濃度が1重量未満であると、得られるポリビニルアルコールを工程2でアセタール化する際の反応効率が悪くなることがある。上記工程1における塩基性溶液中のポリビニルアルコールの濃度が25重量を超えると、溶液の粘度が高くなりすぎて攪拌することが困難となり均一に低重合度化することができなくなることがある。上記工程1における塩基性溶液中のポリビニルアルコールの濃度のより好ましい下限は3重量、より好ましい上限は20重量、更に好ましい下限は5重量、更に好ましい上限は17重量である。上記ポリビニルアルコールを過酸化水素と接触させる際の塩基性溶液のOH-イオン濃度の好ましい下限は0.01mol/L、好ましい上限は1mol/Lである。上記塩基性溶液のOH-イオン濃度が0.01mol/L未満であるとポリビニルアルコールの低重合度化が進まず、目的のポリビニルアセタールの重合度が得られないことがある。上記塩基性溶液のOH-イオン濃度が1mol/Lを超えると、工程2において得られるポリビニルアセタールがイオン成分を多く含むものとなり、溶剤に対する溶解性に悪影響が出たり、工程2において系を酸性条件にするために必要となる酸触媒の量が多くなり、コストアップにつながったりする。上記塩基性溶液のOH-イオン濃度のより好ましい下限は0.1mol/L、より好ましい上限は0.5mol/Lである。上記工程1において、塩基性溶液に用いる塩基性物質は特に限定されず、水酸化ナトリウム、水酸化カリウム等のアルカリ金属の水酸化物や、水酸化カルシウム等のアルカリ土類金属の水酸化物や、オルソ珪酸ナトリウム、メタ珪酸ナトリウム、セスキ珪酸ナトリウム、一号珪酸ナトリウム、二号珪酸ナトリウム、三号珪酸ナトリウム等の珪酸塩や、リン酸二水素ナトリウム、リン酸水素二ナトリウム、リン酸三ナトリウム等のリン酸塩や、炭酸ナトリウム、炭酸水素ナトリウム、炭酸カリウム、炭酸水素カリウム等の炭酸塩や、ホウ酸ナトリウム等のホウ酸塩や、アンモニア、ヒドロキシアミン等の無機窒素化合物や、水溶性の第一級アミン、第二級アミン、第三級アミン、及び、上記第三級アミン等にアルキル基が結合した第四級アミン等が挙げられる。なかでも、アルカリ金属の水酸化物、アルカリ土類金属の水酸化物であることが好適であり、水酸化ナトリウム、水酸化カリウムがより好適である。上記塩基性物質は単独で用いてもよいし、二種以上を組み合わせてもよい。上記塩基性溶液に含有される溶剤は、ポリビニルアルコールを溶解するものであればよいが、得られる低重合度化した変性ポリビニルアルコールを工程2においてアセタール化する際に溶剤置換をする必要を無くすためにアセタール化の溶剤と同一の溶剤を用いることが好ましい。具体的には、水系溶剤が好適に用いられる。上記過酸化水素の添加量は目的の変性ポリビニルアセタールの重合度に応じて変えることができるが、上記塩基性溶液中の過酸化水素濃度過酸化水素の最大濃度の好ましい上限は0.5mol/Lである。上記塩基性溶液中の過酸化水素濃度が0.5mol/Lを超えると、過酸化水素が酸素を発生し、ポリビニルアルコールの界面活性機能により形成された気泡が長時間残る場合があり、該気泡によって、未溶解のポリビニルアルコールが生じ、工程2で得られる変性ポリビニルアセタールが溶剤に対する溶解性に劣るものとなることがある。また、上記塩基性溶液中の過酸化水素濃度が0.5mol/Lを超えると、工程2におけるアセタール化が均一に進まず、アセタール化度や析出粒子サイズにばらつきが発生し、得られる変性ポリビニルアセタールが溶剤に対する溶解性に劣るものとなることがある。上記塩基性溶液中の過酸化水素濃度のより好ましい上限は0.3mol/Lである。上記過酸化水素は、例えば、反応初期に一括で添加してもよいし、反応が進むにつれて分割して添加してもよいし、連続的に滴下しながら添加してもよい。一括添加する場合に上記塩基性溶液中の過酸化水素濃度が0.5mol/Lを超える場合には、分割添加又は連続滴下することによって上記過酸化水素濃度の濃度を0.5mol/L以下とすることができる。上記工程1において、上記ポリビニルアルコールを上記過酸化水素と接触させる際の温度の好ましい下限は30°C、好ましい上限は100°Cである。上記ポリビニルアルコールを上記過酸化水素と接触させる際の温度が30°C未満であると、ポリビニルアルコールを低重合度化するために必要な時間が長時間となることがある。上記ポリビニルアルコールを上記過酸化水素と接触させる際の温度が100°Cを超えると、溶剤が揮発して工程2においてポリビニルアセタールの未溶解物が発生し、得られるポリビニルアセタールの溶剤に対する溶解性に悪影響が出ることがある。上記ポリビニルアルコールを上記過酸化水素と接触させる際の温度のより好ましい下限は40°C、より好ましい上限は95°Cである。上記工程1において、上記ポリビニルアルコールを過酸化水素と接触させる時間は、目的の変性ポリビニルアセタールの重合度に応じて変更することができるが、10分~4時間行えば上記工程1で目的とする低重合度化した変性ポリビニルアルコールを得ることができる。本発明の変性ポリビニルアセタールの製造方法は、酸触媒を用いて酸性条件にした系において、前記工程1で低重合度化した変性ポリビニルアルコールをアルデヒドと反応させてアセタール化する工程2を有する。上記工程2において、上記低重合度化した変性ポリビニルアルコールをアルデヒドと反応させてアセタール化し、変性ポリビニルアセタールを得る方法としては、従来公知の方法を使用することができる。例えば、変性ポリビニルブチラールを得る場合は、過酸化水素により低重合度化した変性ポリビニルアルコールを1~25重量含む水溶液を調製し、-5~30°Cの温度範囲で酸触媒、及び、ブチルアルデヒドを接触させて20分~6時間反応を進行させ、その後に温度を10~50°C上昇させて更に30分~5時間熟成反応させて反応を完了し、好ましくは冷却工程を経た後、析出した変性ポリビニルブチラールを洗浄する方法が挙げられる。上記工程2において、酸触媒を用いて酸性条件にする際の系の過酸化水素濃度は0.1mol/L以下であることが好ましい。酸触媒を用いて酸性条件にする際の系の過酸化水素濃度が0.1mol/Lを超えている場合、過酸化水素濃度が低下せず、アセタール化が阻害され、得られる変性ポリビニルアセタールのアセタール化度が低くなったり、生成したポリビニルアセタールの形状が粉体では得られずに粗大粒子となり、洗浄や乾燥が充分にできず、品質に悪影響を及ぼしたりすることがある。上記工程2において、上記低重合度化した変性ポリビニルアルコールをアルデヒドと反応させる際の系の過酸化水素濃度は0.1mol/L以下であることが好ましい。上記過酸化水素濃度が0.1mol/Lを超えている場合、変性ポリビニルアルコールとアルデヒドとが反応する前に、アルデヒドが過酸化水素と付加体を形成することによってアセタール化が阻害され、得られる変性ポリビニルアセタールのアセタール化度が低くなったり、生成したポリビニルアセタールの形状が粉体では得られずに粗大粒子となり、洗浄や乾燥が充分にできず、品質に悪影響を及ぼしたりすることがある。上記酸触媒を用いて酸性条件にする際の系の過酸化水素濃度、及び、低重合度化した変性ポリビニルアルコールをアルデヒドと反応させる際の系の過酸化水素濃度を0.1mol/L以下とする方法としては、上記工程1において添加する過酸化水素の量や、工程1の時間や、工程1の温度を適宜調整することによって、過酸化水素がポリビニルアルコールの低重合度化によって消費されることにより上記濃度範囲となるよう工程1の条件を設定すればよい。また、工程1から工程2へと移行する段階において過酸化水素濃度が0.1mol/Lを超えている場合には、過酸化水素の分解を促進する化合物を添加して過酸化水素濃度を調整する方法や、過酸化水素と酸化還元反応を起こす化合物を添加して過酸化水素濃度を調整する方法によっても、過酸化水素濃度を上記範囲以内に調整することができる。上記過酸化水素の分解を促進する化合物としては、二酸化マンガンやカタラーゼ等が挙げられ、上記過酸化水素と酸化還元反応を起こす化合物としては、過マンガン酸カリウムや重クロム酸カリウム等が挙げられる。上記工程2において、アセタール化を行う場合、変性ポリビニルアルコールとアルデヒドとを接触させる際の温度は、用いるアルデヒドの沸点以下であることが好ましい。上記温度範囲とすることで、原料であるポリビニルアルコールの重合度に依存せず、溶液の粘度を制御することが可能となる。上記アルデヒドを添加する際の温度がアルデヒドの沸点を超えると、アルデヒドが添加時に揮発し、アセタール化反応が充分に進行しないことがある。具体的には、上記変性ポリビニルアルコールとアルデヒドとを接触させる際の温度を5~70°Cとすることが好ましい。5°C未満であると、変性ポリビニルアルコールがゲルを形成し、未溶解物の形成につながった結果、バインダーとしたときの製膜性を悪化させることがあり、70°Cを超えると、ポリビニルアセタール合成に使用される代表的なアルデヒドが揮発してしまい、充分にアセタール化反応が進行しないことがある。より好ましくは10~65°Cである。なお、上記工程2に使用される酸触媒、アルデヒドとしては、上述したアセタール化工程で使用のものと同様のものを使用することができる。本発明の変性ポリビニルアセタールをフィルム状に成形することで、ポリビニルアセタールフィルムが得られる。このようなポリビニルアセタールフィルムもまた本発明の1つである。なお、本発明のポリビニルアセタールフィルムは、変性ポリビニルアセタールのケン化度の下限が99.95モルであることにより、高弾性のポリビニルアセタールフィルムとすることができる。上記変性ポリビニルアセタールのケン化度の下限が99.95モル未満であると、変性ポリビニルアセタール間の水酸基に由来する水素結合の効果が低下し、分子鎖間の結合力が小さくなり、その結果、弾性率が低下する。また、本発明のポリビニルアセタールフィルムは、変性ポリビニルアセタールの1,2-グリコール結合の含有量の上限が1.4モルであることにより、柔軟性に優れるポリビニルアセタールフィルムとすることができる。上記1,2-グリコール結合の含有量が1.4モルを超えると、残存する1,2-グリコール結合がポリビニルアセタール間の水酸基に由来する水素結合の効果を低下させ、分子鎖間の結合力が小さくなる。その結果、フィルムにしたときの弾性率が低下する。また、上記変性ポリビニルアセタールは、1,2-グリコール結合の含有量の好ましい下限が0.55モルである。上記1,2-グリコール結合の含有量が0.55モル未満であると、分子鎖同士が充分にほぐれず、溶解性が低下する。その結果、未溶解物が生成し、シート強度の最大点応力の低下につながることがある。また、本発明のポリビニルアセタールフィルムは、例えば、本発明の変性ポリビニルアセタールを40°C以上で加熱溶解する工程を有する方法によって製造される。ここで、上記加熱溶解の温度が40°C未満であると、分子鎖同士の水素結合が充分にほぐれず、未溶解物が生成し、その結果、シート強度の最大点応力の低下につながることがある。上記加熱溶解する際の温度を40°C以上とすることで、柔軟性に優れるポリビニルアセタールフィルムとすることができる。本発明の変性ポリビニルアセタールに、セラミック粉末及び有機溶剤を添加することで、セラミックスラリー組成物が得られる。このようなセラミックスラリー組成物もまた本発明の1つである。本発明のセラミックスラリー組成物は、セラミック粉末を含有する。上記セラミック粉末としては特に限定されず、例えば、チタン酸バリウム、アルミナ、ジルコニア、ガラス粉末等が挙げられる。本発明のセラミックスラリー組成物における上記セラミック粉末の含有量としては特に限定されないが、上記樹脂成分、及び、上記セラミック粉末の合計に対して好ましい下限は50重量、好ましい上限は99重量である。50重量未満であると、充分なシート強度を持つセラミックグリーンシートを得ることができるが、脱脂焼成後のシートの体積収縮が大きくなることがある。また、グリーンシートにクラックが入り易くなるため、セラミックス層を形成することが難しくなることがある。99重量を超えるとセラミック粉末を結着することが難しくなることがある。より好ましい下限は80重量、より好ましい上限は97重量であり、更に好ましい下限は90重量、更に好ましい上限は95重量である。本発明のセラミックスラリー組成物は、有機溶剤を含有する。上記有機溶剤としては特に限定されず、例えば、上記ポリビニルアセタール樹脂を溶解できるものであれば特に限定されず、例えば、アセトン、メチルエチルケトン、ジプロピルケトン、ジイソブチルケトン等のケトン類、メタノール、エタノール、イソプロパノール、ブタノール等のアルコール類、トルエン、キシレン等の芳香族炭化水素類、プロピオン酸メチル、プロピオン酸エチル、プロピオン酸ブチル、ブタン酸メチル、ブタン酸エチル、ブタン酸ブチル、ペンタン酸メチル、ペンタン酸エチル、ペンタン酸ブチル、ヘキサン酸メチル、ヘキサン酸エチル、ヘキサン酸ブチル、酢酸2-エチルヘキシル、酪酸2-エチルヘキシル等のエステル類、メチルセルソルブ、エチルセルソルブ、ブチルセルソルブ、テルピネオール、ジヒドロテルピネオール、ブチルセルソルブアセテート、ブチルカルビトールアセテート、テルピネオールアセテート、ジヒドロテルピネオールアセテート等が挙げられる。特に、アルコール類、ケトン類、芳香族炭化水素類及びこれらの混合溶剤が塗工性、乾燥性の面から見て好ましい。本発明のセラミックスラリー組成物には、必要に応じて、分散剤、酸化防止剤、紫外線吸収剤、界面活性剤、充填剤等を適宜添加してもよく、場合によってはエポキシやアクリルなどの他樹脂を少量添加しても構わない。本発明のセラミックスラリー組成物を製造する方法としては、特に限定されず、例えば、上記変性ポリビニルアセタール樹脂、セラミック粉末、有機溶剤及び必要に応じて添加する各種添加剤をボールミル、ブレンダーミル、3本ロール等の各種混合機を用いて混合する方法が挙げられる。本発明のセラミックスラリー組成物を製造する場合、変性ポリビニルアセタール樹脂を添加して混合する工程において、変性ポリビニルアセタールを40°C以上で加熱溶解する工程を行うことが好ましい。上記加熱溶解する際の温度を40°C以上とすることで、製膜性に優れるセラミックスラリー組成物とすることができる。また、本発明のセラミックスラリー組成物を用いてなるセラミックグリーンシートもまた、本発明の1つである。本発明のセラミックグリーンシートの製造方法としては、例えば、セラミックスラリー組成物を、離型処理したポリエステルフィルム上に、乾燥後の厚みが適当になるように塗工し常温で1時間風乾する。次いで熱風乾燥機を用いて80°Cで3時間乾燥させる。続いて120°Cで2時間乾燥させる。次いで上記硬化性樹脂を硬化させるために紫外線照射及び/又はセラミックグリーンシート自体を加熱する方法等が挙げられる。本発明によれば、反応阻害や着色や粒子の粗大化をほとんど引き起こすことなく低重合度で溶剤への溶解性に優れるポリビニルアセタールを製造可能な変性ポリビニルアルコールを提供することができる。また、本発明によれば、該変性ポリビニルアルコールの製造方法を提供することができる。また、本発明によれば、低重合度で溶剤への溶解性に優れ、高い弾性、機械的強度及び製膜性を有する変性ポリビニルアセタールを提供することができる。また、本発明は、該変性ポリビニルアセタールの製造方法及び該変性ポリビニルアセタールを用いたポリビニルアセタールフィルム、ポリビニルアセタールフィルムの製造方法、セラミックスラリー組成物、セラミックスラリー組成物の製造方法及びセラミックグリーンシートを提供することができる。以下に実施例を挙げて本発明の態様を更に詳しく説明するが、本発明はこれら実施例のみに限定されない。実施例1ポリビニルアルコール水溶液の調製ポリビニルアルコールケン化度99、重合度1700100g、イオン交換水865gを2Lのセパラブルフラスコにて95°Cで1時間、150rpmで加熱攪拌することで、ポリビニルアルコール水溶液を得た。変性工程次いで、攪拌したまま温度を60°Cとした後、20重量の水酸化ナトリウム水溶液を投入して液中のOH-イオン濃度を0.1mol/Lとした。次いで、30重量濃度の過酸化水素水5.6gを添加し、溶液中の過酸化水素濃度を0.025mol/Lとした。過酸化水素の添加終了後、さらに2時間反応させ、変性ポリビニルアルコールを得た。実施例2及び3実施例1の変性工程において、水酸化ナトリウム水溶液、過酸化水素水の添加量を表1に示すように変更した以外は、実施例1と同様にして、変性ポリビニルアルコールを得た。比較例1実施例1の変性工程において、水酸化ナトリウム水溶液を添加せず、過酸化水素水のみを添加し、60°Cで2時間加熱した以外は実施例1と同様にして、変性ポリビニルアルコールを得た。比較例2実施例1の変性工程において、過酸化水素水を添加せず、水酸化ナトリウム水溶液のみを添加し、60°Cで2時間加熱した以外は実施例1と同様にして、変性ポリビニルアルコールを得た。<評価>実施例及び比較例で製造した変性ポリビニルアルコールについて、以下の評価を行った。結果を表1に示した。1重合度エタノール25gに得られたポリビニルアルコール2gを加え、次いで、塩酸ヒドロキシルアミン15gをイオン交換水100gに溶解した溶液10mlと塩酸5mlとを加え、沸騰水浴中で3時間加熱した。冷却後、アンモニア水で中和してからメタノールを加えて樹脂を析出させ、更にメタノールで洗浄してから乾燥させた樹脂を水100gに加熱溶解させた。得られた溶液に対してJISK6726に準拠して重合度を測定した。2NMR測定得られたポリビニルアルコールの溶液を5重量に希釈した後、5倍量の体積のアセトン中に再沈殿し、析出させた。析出させたポリビニルアルコールを回収した後、80°C、4時間で乾燥し、DMSO-d6に溶解させた。得られたポリビニルアルコール溶液について、1H-及び13C-NMR日本電子社製、JNM-ALを用いて、ケン化度及び1,2-グリコール結合の含有量を測定した。また、ポリビニルアルコールの分子末端の構造について解析した。3ポリビニルアセタールポリビニルブチラールの製造実施例及び比較例で得られたポリビニルアルコールの溶液に、25重量の塩酸130gとブチルアルデヒド58gとを添加し180分間アセタール化反応させた。その後、60分かけて40°Cにまで昇温し、その温度で更に120分反応させ、室温にまで冷却した後に析出した樹脂を濾過により回収し、樹脂分をイオン交換水で洗浄した。次いで、得られた樹脂を炭酸ナトリウム水溶液で洗浄した後、再度水洗し、乾燥させてポリビニルブチラールを得た。得られたポリビニルブチラールについて、以下の3-1~3-4の評価を行った。3-1ブチラール化度得られたポリビニルブチラール10mgを重水素化ジメチルスルホキシド1.0gに溶解し、1H-NMR測定によりブチラール化度を測定した。3-2樹脂粒子径得られたポリビニルブチラールの4重量の樹脂懸濁液に、0.1重量の界面活性剤花王社製:エマールを加え、10分間超音波洗浄機により分散させ、粒度分布系堀場製作所社製LA950V2を用いて平均粒子径を測定し樹脂粒子径とした。3-3着色性得られたポリビニルブチラールの着色を目視にて評価した。白色である場合を○、わずかに黄変が見られる場合を△、黄又は茶色に着色している場合を×として評価した。3-4溶剤溶解性得られたポリビニルブチラール15gをエタノールとトルエンの混合溶剤重量混合比1:1135gに加え、室温にて2時間振とうした後に静止し、目視により観察した。溶剤に溶解していない樹脂が全く無い場合を○、溶剤に溶解していない樹脂がわずかに見られる場合を△、溶剤に溶解していない樹脂が多数存在する場合を×として評価した。実施例4ポリビニルアルコール水溶液の調製ポリビニルアルコールケン化度99、重合度1700100g、イオン交換水865gを2Lのセパラブルフラスコにて95°Cで1時間、150rpmで加熱攪拌することで、ポリビニルアルコール水溶液を得た。変性工程次いで、攪拌したまま温度を60°Cとした後、20重量の水酸化ナトリウム水溶液を投入して液中のOH-イオン濃度を0.1mol/Lとした。次いで、30重量濃度の過酸化水素水5.6gを添加し、溶液中の過酸化水素濃度を0.05mol/Lとした。過酸化水素の添加終了後、さらに2時間反応させ、変性ポリビニルアルコールを含有する溶液を得た。アセタール化工程変性ポリビニルアルコールを含有する溶液を70°Cに加熱した後、25重量の塩酸130gとブチルアルデヒド58gとを添加し、徐々に3°Cまで冷却しながら180分間アセタール化反応させた。その後、60分かけて40°Cにまで昇温し、その温度で更に120分反応させ、室温にまで冷却した後に析出した樹脂を濾過により回収し、樹脂分をイオン交換水で洗浄した。次いで、得られた樹脂を炭酸ナトリウム水溶液で洗浄した後、再度水洗し、乾燥させて変性ポリビニルブチラールを得た。実施例5実施例4のアセタール化工程において、ブチルアルデヒドを添加する際の温度を60°Cに変更した以外は、実施例4と同様にして変性ポリビニルブチラールを得た。実施例6実施例4のアセタール化工程において、ブチルアルデヒドを添加する際の温度を15°Cに変更した以外は実施例4と同様にして変性ポリビニルブチラールを得た。実施例7実施例4のアセタール化工程において、ブチルアルデヒドを添加する際の温度を5°Cに変更した以外は実施例4と同様にして変性ポリビニルブチラールを得た。比較例3比較例1と同様の方法でポリビニルアルコール水溶液を得た。得られたポリビニルアルコール水溶液について、実施例4と同様の方法でアセタール化工程を行うことでポリビニルブチラールを得た。比較例4比較例3のアセタール化工程において、ブチルアルデヒドを添加する際の温度を15°Cに変更した以外は、実施例4と同様にしてポリビニルブチラールを得た。比較例5ポリビニルアルコール水溶液の調製ポリビニルアルコールケン化度98.2、重合度500100g、イオン交換水865gを2Lのセパラブルフラスコにて95°Cで1時間、150rpmで加熱攪拌することで、ポリビニルアルコール水溶液を得た。アセタール化工程ポリビニルアルコールを含有する溶液を70°Cに加熱した後、25重量の塩酸130gとブチルアルデヒド55gとを60度の温度において添加し、冷却しながら180分間アセタール化反応させた。その後、60分かけて40°Cにまで昇温し、その温度で更に120分反応させ、室温にまで冷却した後に析出した樹脂を濾過により回収し、樹脂分をイオン交換水で洗浄した。次いで、得られた樹脂を炭酸ナトリウム水溶液で洗浄した後、再度水洗し、乾燥させてポリビニルブチラールを得た。比較例6比較例5のアセタール化工程において、ブチルアルデヒドを添加する際の温度を15°Cに変更した以外は、実施例4と同様にしてポリビニルブチラールを得た。実施例8表2に記載の濃度となるように、過酸化水素及び水酸化ナトリウムを添加した以外は、実施例4と同様にしてポリビニルブチラールを得た。実施例9実施例8のアセタール化工程において、ブチルアルデヒドを添加する際の温度を15°Cに変更した以外は、実施例4と同様にしてポリビニルブチラールを得た。<評価>実施例4~9及び比較例3~6で使用したポリビニルアルコール、並びに、実施例4~9及び比較例3~6で製造したポリビニルブチラールについて、以下の評価を行った。結果を表2に示した。1NMR測定実施例及び比較例で使用したポリビニルアルコールの溶液を5重量に希釈した後、5倍量の体積のアセトン中に再沈殿し、析出させた。析出させたポリビニルアルコールを回収した後、80°C、4時間で乾燥し、DMSO-d6に溶解させた。得られたポリビニルアルコール溶液について、1H-及び13C-NMR日本電子社製、JNM-ALを用いて、ケン化度及び1,2-グリコール結合の含有量を測定した。また、ポリビニルアルコールの分子末端の構造について解析した。2重合度エタノール25gに得られたポリビニルブチラール2gを加え、次いで、塩酸ヒドロキシルアミン15gをイオン交換水100gに溶解した溶液10mlと塩酸5mlとを加え、沸騰水浴中で3時間加熱した。冷却後、アンモニア水で中和してからメタノールを加えて樹脂を析出させ、更にメタノールで洗浄してから乾燥させた樹脂を水100gに加熱溶解させた。得られた溶液に対してJISK6726に準拠して重合度を測定した。3ブチラール化度得られたポリビニルブチラール10mgを重水素化ジメチルスルホキシド1.0gに溶解し、1H-NMR測定によりブチラール化度を測定した。4溶液粘度得られたポリビニルブチラールをエタノールとトルエンとの1:1混合溶剤に溶解した10重量溶液について、B型粘度計Brookfield社製DV-IIProを用いて溶液温度20°C、10~120rpmの条件で溶液粘度を測定した。5樹脂粒子形状得られたポリビニルブチラールの粒子形状を目開き1mmのふるいにかけて評価した。ほぼ全ての樹脂がふるいから落下した場合を○、半分程度落下した場合を△、ほとんど落下しなかった場合を×として評価した。6着色性得られたポリビニルブチラールの着色を目視にて評価した。白色である場合を○、わずかに黄変が見られる場合を△、黄又は茶色に着色している場合を×として評価した。7溶剤溶解性得られたポリビニルブチラール15gをエタノールとトルエンの混合溶剤重量混合比1:1135gに加え、室温にて2時間振とうした後に静止し、目視により観察した。溶剤に溶解していない樹脂が全く無い場合を○、溶剤に溶解していない樹脂がわずかに見られる場合を△、溶剤に溶解していない樹脂が多数存在する場合を×として評価した。実施例10ポリビニルアセタールフィルムの作製実施例4で得られた変性ポリビニルアセタール樹脂8重量部を、トルエン50重量部とエタノール50重量部との混合溶剤に加え、50°Cで加熱しながら攪拌溶解した。得られた樹脂溶液をコーターを用いて乾燥後の厚みが20μmとなるように、離形処理したPETフィルム上に塗工した。常温で10分間風乾した後、PETフィルムから剥離し、ポリビニルアセタールフィルムを得た。セラミックスラリー組成物の作製得られた変性ポリビニルアセタール樹脂8重量部を、トルエン50重量部とエタノール50重量部との混合溶剤に加え、50°Cで加熱しながら攪拌溶解し、可塑剤としてジブチルフタレート4重量部を加え、攪拌溶解した。得られた樹脂溶液に、セラミック粉末としてチタン酸バリウムBT-03、平均粒径0.3μm、堺化学工業社製100重量部を加え、ボールミルで48時間混合してセラミックスラリー組成物を得た。セラミックグリーンシートの作製得られたセラミックスラリー組成物を、コーターを用いて乾燥後の厚みが2μmとなるように離形処理したPETフィルム上に塗工し、常温で10分間風乾した後、80°Cで30分間加熱することで、セラミックグリーンシートを得た。実施例11~13実施例5~7で得られた変性ポリビニルアセタールを用いた以外は実施例10と同様にしてポリビニルアセタールフィルム、セラミックスラリー組成物及びセラミックグリーンシートを作製した。参考例1~4実施例4~7で得られた変性ポリビニルアセタール樹脂を用い、ポリビニルアセタールフィルムの作製及びセラミックスラリー組成物の作製において溶解する温度を15°Cとした以外は実施例10と同様にしてポリビニルアセタールフィルム、セラミックスラリー組成物及びセラミックグリーンシートを作製した。比較例7ポリビニルアセタールフィルム、セラミックスラリー組成物及びセラミックグリーンシートの作製比較例3で得られたポリビニルブチラールを用いた以外は、実施例10と同様にして、ポリビニルアセタールフィルム、セラミックスラリー組成物及びセラミックグリーンシートを作製した。比較例8比較例3で得られた変性ポリビニルアセタール樹脂を用い、ポリビニルアセタールフィルムの作製及びセラミックスラリー組成物の作製において溶解する温度を15°Cとした以外は実施例10と同様にしてポリビニルアセタールフィルム、セラミックスラリー組成物及びセラミックグリーンシートを作製した。比較例9ポリビニルアセタールフィルム、セラミックスラリー組成物及びセラミックグリーンシートの作製比較例5で得られたポリビニルブチラールを用いた以外は、実施例10と同様にして、ポリビニルアセタールフィルム、セラミックスラリー組成物及びセラミックグリーンシートを作製した。比較例10比較例5で得られた変性ポリビニルアセタール樹脂を用い、ポリビニルアセタールフィルムの作製及びセラミックスラリー組成物の作製において溶解する温度を15°Cとした以外は実施例10と同様にしてポリビニルアセタールフィルム、セラミックスラリー組成物及びセラミックグリーンシートを作製した。比較例11ポリビニルアセタールフィルム、セラミックスラリー組成物及びセラミックグリーンシートの作製比較例6で得られたポリビニルブチラールを用いた以外は、実施例10と同様にして、ポリビニルアセタールフィルム、セラミックスラリー組成物及びセラミックグリーンシートを作製した。比較例12比較例6で得られた変性ポリビニルアセタール樹脂を用い、ポリビニルアセタールフィルムの作製及びセラミックスラリー組成物の作製において溶解する温度を15°Cとした以外は実施例10と同様にしてポリビニルアセタールフィルム、セラミックスラリー組成物及びセラミックグリーンシートを作製した。実施例、参考例及び比較例で製造したポリビニルアセタールフィルム、セラミックグリーンシートについて、以下の評価を行った。結果を表3に示した。8ポリビニルアセタールフィルムの引張弾性率、最大点応力、破断点伸度JISK7113に準拠した方法により、TENSILONORIENTEC社製を用いて、ポリビニルアセタールフィルムの引張弾性率、最大点応力、破断点伸度を測定した。なお、試験片としては、長さ50mm×幅20mmのものを使用し、試験速度は50mm/分で行った。9製膜性得られたセラミックグリーンシートの表面を、顕微鏡を用いて観測することで、セラミックスラリー組成物の製膜性を評価した。平滑なセラミックグリーンシートを形成されており、未溶解物等は観測されなかった場合を○、セラミックグリーンシートの表面に多数の未溶解物が観測された場合を×とした。10セラミックグリーンシートの引張弾性率、最大点応力JISK7113に準拠した方法により、TENSILONORIENTEC社製を用いて、セラミックグリーンシート引張弾性率、最大点応力を測定した。なお、試験片としては、長さ20mm×幅10mmのものを使用し、試験速度は50mm/分で行った。"